"耐光堅牢性圧縮または発泡ポリウレタン物品の製造のための、5~95重量の範囲の少なくとも2つの芳香脂肪族ジイソシアネート分子から構成されたポリイソシアネート分子および95~5重量の範囲のモノマー芳香脂肪族ジイソシアネートを含み、および18~43重量のイソシアネート基の含有量を有する無溶剤ポリイソシアネート成分Aの使用。ポリイソシアネート成分Aは、ウレットジオン、イソシアヌレート、イミノオキサジアジンジオン、アロファネートおよび/またはビウレット構造を有することを特徴とする、請求項1に記載の使用。ポリイソシアネート成分Aは、24~35重量のイソシアネート基の含有量を有する1,3-ビスイソシアナトメチルベンゼン、1,4-ビスイソシアナトメチルベンゼンおよび/または1,3-ビス2-イソシアナトプロパン-2-イルベンゼンに基づくポリイソシアネートであることを特徴とする、請求項1または2に記載の使用。圧縮透明ポリウレタン物品の製造のための、請求項1に記載の使用。ポリウレタン物品は、ガラス代替部品であることを特徴とする、請求項4に記載の使用。ポリウレタン物品は、光学部品、光学電子部品または電子部品であることを特徴とする、請求項4に記載の使用。部品は、光学レンズまたは眼鏡レンズであることを特徴とする、請求項6に記載の使用。部品は、発光ダイオードであることを特徴とする、請求項6に記載の使用。耐光堅牢性ポリウレタン組成物の製造方法であって、A5~95重量の範囲の少なくとも2つの芳香脂肪族ジイソシアネート分子から構成されるポリイソシアネートおよび95~5重量の範囲のモノマー芳香脂肪族ジイソシアネートを含み、および18~43重量のイソシアネート基の含有量を有するポリイソシアネート混合物と、Bイソシアネート基に対して反応性であり、2.0~6.0の平均官能価を有する反応相手、および必要に応じて併用するC更なる補助物質および添加剤の、0.5:1~2.0:1のイソシアネート基とイソシアネートに対して反応性である基の当量比を維持しながらの無溶剤反応による製造方法。60~12000の平均分子量を有するヒドロキシ-、アミノ-および/またはメルカプト-官能性化合物を成分Bとして用いることを特徴とする、請求項9に記載の方法。106~12000の平均分子量を有するポリエーテルポリオール、ポリエステルポリオール、ポリカーボネートポリオールおよび/またはアミノポリエーテル、60~500の平均分子量を有するポリチオエーテルチオール、ポリエステルチオール、硫黄含有ヒドロキシ化合物および/または低分子量ヒドロキシ-および/またはアミノ-官能性成分を成分Bとして用いることを特徴とする、請求9に記載の方法。触媒、UV安定剤、抗酸化剤および/または離型剤を成分Cとして用いることを特徴とする、請求9に記載の方法。反応相手の反応を、180°Cまでの温度において300バールまでの圧力下で行うことを特徴とする、請求9に記載の方法。従って、本発明の目的は、著しく低い体積収縮で反応して光の高屈折および低分散を有する耐光性および耐候性高透明成形物品を与え、従って特に光学精密部品の製造にも適している新規なポリウレタン組成物を提供することであった。上記目的は、以下により詳細に記載のポリウレタンを提供することにより達成することが可能であった。以下により詳細に記載の本発明は、変性、例えば三量化またはビウレット化芳香脂肪族ジイソシアネートの部分を含む無溶剤ポリイソシアネート混合物は、従来法による条件下で、イソシアネート基に対して反応性である反応相手と処理して専らモノマー芳香脂肪族ジイソシアネートに基づくこれまで知られているポリウレタンより著しく低い体積収縮で硬化し、さらに、更なる向上した光の屈折および同時に向上した機械特性を特徴とする非黄変性耐光堅牢性ポリウレタン物品を与えることができる驚くべき観察に基づく。本発明は、耐光堅牢性圧縮または発泡ポリウレタン物品の製造のための、5~95重量の範囲の少なくとも2つの芳香脂肪族ジイソシアネート分子から構成されるポリイソシアネート分子および95~5重量の範囲のモノマー芳香脂肪族ジイソシアネートを含み、および18~43重量のイソシアネート基の含有量を有する無溶剤ポリイソシアネート成分Aの使用を提供する。また、本発明は、A5~95重量の範囲の少なくとも2つの芳香脂肪族ジイソシアネート分子から構成されるポリイソシアネートおよび95~5重量の範囲のモノマー芳香脂肪族ジイソシアネートを含み、および18~43重量のイソシアネート基の含有量を有するポリイソシアネート混合物と、Bイソシアネート基に対して反応性であり、2.0~6.0の平均官能価を有する反応相手、および必要に応じて併用するC更なる補助物質および添加剤の、0.5:1~2.0:1のイソシアネート基とイソシアネートに対して反応性である基の当量比を維持しながらの無溶剤反応による耐光堅牢性ポリウレタン組成物の製造方法を提供する。最後に、本発明はまた、この方法により得られる耐光堅牢性ポリウレタン組成物から製造された透明圧縮または発泡成形物品を提供する。本発明による方法に用いる成分Aは、芳香脂肪族ジイソシアネートの一部の変性により得られ、5~95重量の範囲の少なくとも2つの芳香脂肪族ジイソシアネート分子から構成されるポリイソシアネート分子および95~5重量の範囲のモノマー芳香脂肪族ジイソシアネートを含み、および18~43重量のイソシアネート基の含有量を有する無溶剤ポリイソシアネート混合物を含んでなる。本発明による方法に用いる成分Aは、芳香脂肪族ジイソシアネートの一部の変性により得られ、5~95重量の程度の少なくとも2つの芳香脂肪族ジイソシアネート分子から構成されるポリイソシアネート分子および95~5重量の程度のモノマー芳香脂肪族ジイソシアネートを含み、および18~43重量のイソシアネート基の含有量を有する無溶剤ポリイソシアネート混合物を含んでなる。ポリイソシアネート成分Aの製造のための適当な芳香脂肪族ジイソシアネートは、ホスゲン化により、またはホスゲンを用いない方法により、例えば熱によるウレタン開裂により得られ、そのイソシアネート基は、任意に更に置換された芳香族へ任意に分枝した脂肪族基より結合して存在する任意の所望のジイソシアネート、例えば1,3-ビスイソシアナトメチルベンゼンm-キシリレン-ジイソシアネート、m-XDI、1,4-ビスイソシアネートメチルベンゼンp-キシリレン-ジイソシアネート、p-XDI、1,3-ビス2-イソシアナトプロパン-2-イルベンゼンm-テトラメチルキシリレン-ジイソシアネート、m-TMXDI、1,4-ビス2-イソシアナトプロパン-2-イルベンゼンp-テトラメチルキシリレン-ジイソシアネート、p-TMXDI、1,3-ビスイソシアナトメチル-4-メチルベンゼン、1,3-ビスイソシアナトメチル-4-エチルベンゼン、1,3-ビスイソシアナトメチル-5-メチルベンゼン、1,3-ビスイソシアナトメチル-4,5-ジメチルベンゼン、1,4-ビスイソシアナトメチル-2,5-ジメチルベンゼン、1,4-ビスイソシアナトメチル-2,3,5,6-テトラメチルベンゼン、1,3-ビスイソシアナトメチル-5-tert-ブチルベンゼン、1,3-ビスイソシアナトメチル-4-クロロベンゼン、1,3-ビスイソシアナトメチル-4,5-ジクロロベンゼン、1,3-ビスイソシアナトメチル-2,4,5,6-テトラクロロベンゼン、1,4-ビスイソシアナトメチル-2,3,5,6-テトラクロロベンゼン、1,4-ビスイソシアナトメチル-2,3,5,6-テトラブロモベンゼン、1,4-ビス2-イソシアナトエチルベンゼン、1,4-ビスイソシアナトメチルナフタレンおよびこれらのジイソシアネートの任意の所望の混合物等である。記載の芳香脂肪族ジイソシアネートからのポリイソシアネート成分Aの製造は、それ自体既知の変性反応を用いて、出発ジイソシアネート中に初めから存在するイソシアネート基の幾つかの反応により行って少なくとも2つのジイソシアネート分子を含むポリイソシアネート分子を形成するが、これは本出願の主題ではない。適当な上記変性反応は、例えばウレットジオン、イソシアヌレート、イミノオキサジアジンジオンおよび/またはオキサジアジントリオン構造を形成するイソシアネートの触媒オリゴマー化のための、またはジイソシアネートのビウレット化のための従来法であり、例えばLaasら、J.Prakt.Chem.第336巻、1994年、第185~200頁において、DE-A1670666およびEP-A0798299において例として記載されるようなものである。また、芳香脂肪族ジイソシアネートに基づくこのようなポリイソシアネートの具体的な記載は、例えばEP-A0081713、EP-A0197543、GB-A1034152およびJP-A05286978に見出される。しかしながら、ポリイソシアネート成分Aの製造のための適当な変性反応はまた、ヒドロキシ官能性反応相手、特に32~300の低分子量範囲のモノ-または多官能性アルコール、例えばメタノール、エタノール、n-プロパノール、イソプロパノール、n-ブタノール、イソブタノール、sec-ブタノール、異性体ペンタノール、ヘキサノール、オクタノールおよびノナノール、n-デカノール、n-ドデカノール、n-テトラデカノール、n-ヘキサデカノール、n-オクタデカノール、シクロヘキサノール、異性体メチルシクロヘキサノール、ヒドロキシメチルシクロヘキサン、3-メチル-3-ヒドロキシメチルオキセタン、1,2-エタンジオール、1,2-および1,3-プロパンジオール、異性体のブタンジオール、ペンタンジオール、ヘキサンジオール、ヘプタンジオールおよびオクタンジオール、1,2-および1,4-シクロヘキサンジオール、1,4-シクロヘキサンジメタノール、4,4’-1-メチルエチリデン-ビスシクロヘキサノール、ジエチレングリコール、ジプロピレングリコール、1,2,3-プロパントリオール、1,1,1-トリメチロールエタン、1,2,6-ヘキサントリオール、1,1,1-トリメチロールプロパン、2,2-ビスヒドロキシメチル-1,3-プロパンジオールまたは1,3,5-トリス2-ヒドロキシエチルイソシアヌレートまたはこのようなアルコールの任意の所望の混合物等のモル量未満の添加後の芳香脂肪族ジイソシアネートのウレタン化および/またはアロファネート化である。ウレタンおよび/またはアロファネート変性ポリイソシアネート成分Aの製造のための好ましいアルコールは、2~8個の炭素原子を有する記載のモノアルコールおよびジオールである。芳香脂肪族ジイソシアネートに基づくウレタン-および/またはアロファネート変性ポリイソシアネートの具体的な記載は、例えばEP-A1437371、EP-A1443067、JP-A200516161691、JP-A2005162271に見出される。用いる芳香脂肪族ジイソシアネートの性質および選択される変性反応に応じて、本発明に従って用いるポリイソシアネート成分Aの製造において、例えばラッカーポリイソシアネートの製造において従来使用され、および上記の特許文献に記載されるものとは対照的に、変性を行った後に過剰の未反応モノマージイソシアネートの分離が省略される。このようにして、芳香脂肪族ジイソシアネートに基づき、およびウレットジオン、イソシアヌレート、イミノオキサジアジンジオン、ウレタン、アロファネート、ビウレットおよび/またはオキサジアジントリオン基を含有し、好ましくは20~80重量の範囲にまで、特に好ましくは35~65重量の範囲にまで少なくとも2つの芳香脂肪族ジイソシアネート分子から構成されたポリイソシアネート分子、および好ましくは80~20重量、特に好ましくは65~35重量の程度にまでモノマー芳香族ジイソシアネートを含み、好ましくは20~40重量、特に好ましくは23~36重量のイソシアネート基の含有量を有する実質的に無色の透明ポリイソシアネート混合物が得られる。極めて特に好ましいポリイソシアネート成分Aは、m-XDI、p-XDIおよび/またはm-TMXDIに基づき、24~35重量のイソシアネート基の含有量を有する上記種類のもの、特にウレットジオン、イソシアヌレート、イミノオキサジアジンジオン、アロファネートおよび/またはビウレット基を含有するものである。本発明の耐光堅牢性ポリウレタン組成物の製造のために、上記ポリイソシアネートAは、イソシアネート基に対して反応性であり、および2.0~6.0、好ましくは2.5~4.0、特に好ましくは2.5~3.5のイソシアネート付加反応の意味での平均官能価を有する任意の所望の無溶剤反応相手Bと反応する。これらは、特に従来使用されるポリエーテルポリオール、ポリエステルポリオール、ポリエーテルポリエステルポリオール、ポリチオエーテルポリオール、ポリマー変性ポリエーテルポリオール、グラフトポリエーテルポリオール、特にスチレンおよび/またはアクリロニトリルに基づくもの、ポリエーテルポリアミン、ヒドロキシル基を含有するポリアセタールおよび/またはヒドロキシル基を含有する脂肪族ポリカーボネートであり、これらは、ポリウレタン化学から既知であり、通常106~12000、好ましくは250~8000の分子量を有する。適当な反応相手Bの広範な概説は、例えばN.Adamら、Polyurethanes、Ullmann’sEncyclopediaofIndustrialChemistry、ElectronicRelease、第7編、第3.2~3.4章、Wiley-VCH、ワインハイム2005年に見出される。適当なポリエーテルポリオールBは、例えばDE-A2622951、第6欄第65行~第7欄第47行目、またはEP-A0978523、第4頁第45行~第5頁第14行に記載の種類のものであり、これらは、官能価および分子量について上記のものに対応する。特に好ましいポリエーテルポリオールBは、エチレンオキシドおよび/またはプロピレンオキシドのグリセロール、トリメチロールプロパン、エチレンジアミンおよび/またはペンタエリトリトールについての付加生成物である。適当なポリエステルポリオールBは、例えばEP-A0978523、第5頁第17~47行目またはEP-A0659792第6頁第8~19行目に記載の種類のものであり、これらは上記のもの、好ましくはヒドロキシル価が20~650mgKOH/gであるものである。適当なポリチオポリオールBは、例えばチオジグリコールと、それ自体または他のグリコール、ジカルボン酸、ホルムアルデヒド、アミノカルボン酸および/またはアミノアルコールとの既知の縮合生成物である。これらは、用いる混合物成分の性質に応じて、ポリチオ混合エーテルポリオール、ポリチオエーテルエステルポリオールまたはポリチオエーテルエステルアミドポリオールである。成分Bとして適当であるポリアセタールポリオールは、例えば単純グリコール、例えばジエチレングリコール、トリエチレングリコール、4,4’-ジオキシエトキシ-ジフェニル-ジメチルメタン2モルのエチレンオキシドのビスフェノールAについての付加物またはヘキサンジオール等と、ホルムアルデヒドとの既知の反応生成物、または環式アセタール、例えばトリオキサン等との重付加により製造されるポリアセタールである。さらに、アミノポリエーテルまたはアミノポリエーテルの混合物、すなわち、イソシアネート基に対して反応性である基を有し、および少なくとも50当量の範囲、好ましくは少なくとも80当量の範囲の第1級および/または第2級芳香族的または脂肪族的に結合したアミノ基から構成され、および残基として第1級および/または第2級脂肪族的に結合したヒドロキシル基から構成される基を有するポリエーテルは、成分Bとして特に適当である。適当なこのようなアミノポリエーテルは、例えばEP-A0081701第4欄第26行~第5欄第40行に記載の化合物である。例えばイソシアネート官能性ポリエーテルプレポリマーまたは上記アミノ基を含有する分子量範囲のポリエステルの加水分解によるDE-A2948419の方法により製造することができるようなアミノ官能性ポリエーテルウレタンまたはウレアは、出発成分Bとして同様に適当である。更なる適当なイソシアネート基に対して反応性である成分Bは、例えばエポキシ化脂肪酸エステルと脂肪族または芳香族ポリオールとのエポキシド環の開環による反応によって得られるEP-A0689556およびEP-A0937110に記載の特定のポリオールである。またヒドロキシル基を含有するポリブタジエンは、必要に応じて成分Bとして用いることもできる。また、特に高い光の屈折を有するポリウレタン組成物の製造に適したイソシアネート基に対して反応性である成分Bは、特にポリチオ化合物、例えば単純アルカンチオール、例えばメタンジチオール、1,2-エタンジチオール、1,1-プロパンジチオール、1,2-プロパンジチオール、1,3-プロパンジチオール、2,2-プロパンジチオール、1,4-ブタンジチオール、2,3-ブタンジチオール、1,5-ペンタンジチオール、1,6-ヘキサンジチオール、1,2,3-プロパントリチオール、1,1-シクロヘキサンジチオール、1,2-シクロヘキサンジチオール、2,2-ジメチルプロパン-1,3-ジチオール、3,4-ジメトキシブタン-1,2-ジチオールおよび2-メチルシクロヘキサン-2,3-ジチオール、チオエーテル基を含有するポリチオール、例えば2,4-ジメルカプトメチル-1,5-ジメルカプト-3-チアペンタン、4-メルカプトメチル-1,8-ジメルカプト-3,6-ジチアオクタン、4,8-ジメルカプトメチル-1,11-ジメルカプト-3,6,9-トリチアウンデカン、4,7-ジメルカプトメチル-1,11-ジメルカプト-3,6,9-トリチアウンデカン、5,7-ジメルカプトメチル-1,11-ジメルカプト-3,6,9-トリチアウンデカン、4,5-ビスメルカプトエチルチオ-1,10-ジメルカプト-3,8-ジチアデカン、テトラキスメルカプトメチルメタン、1,1,3,3-テトラキスメルカプトメチルチオプロパン、1,1,5,5-テトラキスメルカプトメチルチオ-3-チアペンタン、1,1,6,6-テトラキスメルカプトメチルチオ-3,4-ジチアヘキサン、2-メルカプトエチルチオ-1,3-ジメルカプトプロパン、2,3-ビスメルカプトエチルチオ-1-メルカプトプロパン、2,2-ビスメルカプトメチル-1,3-ジメルカプトプロパン、ビスメルカプトメチルスルフィド、ビスメルカプトメチルジスルフィド、ビスメルカプトエチルスルフィド、ビスメルカプトエチルジスルフィド、ビスメルカプトプロピルスルフィド、ビスメルカプトプロピルジスルフィド、ビスメルカプトメチルチオメタン、トリスメルカプトメチルチオメタン、ビスメルカプトエチルチオメタン、トリスメルカプトエチルチオメタン、ビスメルカプトプロピルチオメタン、1,2-ビスメルカプトメチルチオエタン、1,2-ビスメルカプトエチルチオエタン、2-メルカプトエチルチオエタン、1,3-ビスメルカプトメチルチオプロパン、1,3-ビスメルカプトプロピルチオプロパン、1,2,3-トリスメルカプトメチルチオプロパン、1,2,3-トリスメルカプトエチルチオプロパン、1,2,3-トリスメルカプトプロピルチオプロパン、テトラキスメルカプトメチルチオメタン、テトラキスメルカプトエチルチオメチルメタン、テトラキスメルカプトプロピルチオメチルメタン、2,5-ジメルカプト-1,4-ジチアン、2,5-ビスメルカプトメチル-1,4-ジチアンおよびJP-A07118263にしたがって得られるそれらのオリゴマー、1,5-ビスメルカプトプロピル-1,4-ジチアン、1,5-ビス2-メルカプトエチルチオメチル-1,4-ジチアン、2-メルカプトメチル-6-メルカプト-1,4-ジチアシクロヘプタン、2,4,6-トリメルカプト-1,3,5-トリチアン、2,4,6-トリメルカプトメチル-1,3,5-トリチアンおよび2-3-ビスメルカプトメチル-2-チアプロピル-1,3-ジチオラン、ポリエステルチオール、例えばエチレングリコール-ビス2-メルカプトアセテート、エチレングリコールビス3-メルカプトプロピオネート、ジエチレングリコール2-メルカプトアセテート、ジエチレングリコール3-メルカプトプロピオネート、2,3-ジメルカプト-1-プロパノール3-メルカプトプロピオネート、3-メルカプト-1,2-プロパンジオール-ビス2-メルカプトアセテート、3-メルカプト-1,2-プロパンジオールビス3-メルカプトプロピオネート、トリメチロールプロパントリス2-メルカプトアセテート、トリメチロールプロパントリス3-メルカプトプロピオネート、トリメチロールエタントリス2-メルカプトアセテート、トリメチロールエタントリス3-メルカプトプロピオネート、ペンタエリスリトールテトラキス2-メルカプトアセテート、ペンタエリトリトールテトラキス3-メルカプトプロピオネート、グリセロールトリス2-メルカプトアセテート、グリセロールトリス3-メルカプトプロピオネート、1,4-シクロヘキサンジオール-ビス2-メルカプトアセテート、1,4-シクロヘキサンジオール-ビス3-メルカプトプロピオネート、ヒドロキシメチルスルフィド-ビス2-メルカプトアセテート、ヒドロキシメチルスルフィド-ビス3-メルカプトプロピオネート、ヒドロキシエチルスルフィド2-メルカプトアセテート、ヒドロキシエチルスルフィド3-メルカプトプロピオネート、ヒドロキシメチルジスルフィド2-メルカプトアセテート、ヒドロキシメチルジスルフィド3-メルカプトプロピオネート、2-メルカプトエチルエステルチオグリコラートおよびビス2-メルカプトエチルエステルチオジプロピオネート並びに芳香族チオ化合物、例えば1,2-ジメルカプトベンゼン、1,3-ジメルカプトベンゼン、1,4-ジメルカプトベンゼン、1,2-ビスメルカプトメチルベンゼン、1,4-ビスメルカプトメチルベンゼン、1,2-ビスメルカプトエチルベンゼン、1,4-ビスメルカプトエチルベンゼン、1,2,3-トリメルカプトベンゼン、1,2,4-トリメルカプトベンゼン、1,3,5-トリメルカプトベンゼン、1,2,3-トリスメルカプトメチルベンゼン、1,2,4-トリスメルカプトメチルベンゼン、1,3,5-トリスメルカプトメチルベンゼン、1,2,3-トリスメルカプトエチルベンゼン、1,3,5-トリスメルカプトエチルベンゼン、1,2,4-トリスメルカプトエチルベンゼン、2,5-トルエンジチオール、3,4-トルエンジチオール、1,4-ナフタレンジチオール、1,5-ナフタレンジチオール、2,6-ナフタレンジチオール、2,7-ナフタレンジチオール、1,2,3,4-テトラメルカプトベンゼン、1,2,3,5-テトラメルカプトベンゼン、1,2,4,5-テトラメルカプトベンゼン、1,2,3,4-テトラキスメルカプトメチルベンゼン、1,2,3,5-テトラキスメルカプトメチルベンゼン、1,2,4,5-テトラキスメルカプトメチルベンゼン、1,2,3,4-テトラキスメルカプトエチルベンゼン、1,2,3,5-テトラキスメルカプトエチルベンゼン、1,2,4,5-テトラキスメルカプトエチルベンゼン、2,2’-ジメルカプトビフェニルおよび4,4’-ジメルカプトビフェニルである。好ましいポリチオ化合物Bは、上記種類のポリチオエーテルチオールおよびポリエステルチオールである。特に好ましいポリチオ化合物Bは、4-メルカプトメチル-1,8-ジメルカプト-3,6-ジチアオクタン、2,5-ビスメルカプトメチル-1,4-ジチアン、1,1,3,3-テトラキスメルカプトメチルチオプロパン、5,7-ジメルカプトメチル-1,11-ジメルカプト-3,6,9-トリチアウンデカン、4,7-ジメルカプトメチル-1,11-ジメルカプト-3,6,9-トリチアウンデカン、4,8-ジメルカプトメチル-1,11-ジメルカプト-3,6,9-トリチアウンデカン、トリメチロールプロパントリス3-メルカプトプロピオネート、トリメチロールエタントリス2-メルカプトアセテート、ペンタエリスリトールテトラキス2-メルカプトアセテートおよびペンタエリスリトールテトラキス3-メルカプトプロピオネートである。硫黄含有ヒドロキシル化合物もまた、イソシアネート基に対して反応性である成分Bとして適している。その例としては、単純メルカプトアルコール、例えば2-メルカプトエタノール、3-メルカプトプロパノール、1,3-ジメルカプト-2-プロパノール、2,3-ジメルカプトプロパノールおよびジチオエリトリトール、チオエーテル構造含有アルコール、例えばジ2-ヒドロキシエチルスルフィド、1,2-ビス2-ヒドロキシエチルメルカプトエタン、ビス2-ヒドロキシエチルジスルフィドおよび1,4-ジチアン-2,5-ジオールあるいはEP-A1640394に記載の種類のポリエステルウレタン構造、ポリチオエステルウレタン構造、ポリエステルチオウレタン構造またはポリチオエステルチオウレタン構造を有する硫黄含有ジオールが本発明では挙げられる。低分子量のヒドロキシ官能性および/またはアミノ官能性成分、即ち、60~500、好ましくは62~400の分子量範囲にあるヒドロキシ官能性および/またはアミノ官能性成分を、本発明の耐光堅牢性ポリウレタン組成物の製造において、イソシアネートに対して反応性である化合物Bとして使用することもできる。これらは特に、2~14個、好ましくは4~10個の炭素原子を有する単純一価アルコールまたは単純多価アルコール、例えば1,2-エタンジオール、1,2-プロパンジオールおよび1,3-プロパンジオール、異性体のブタンジオール、ペンタンジオール、ヘキサンジオール、ヘプタンジオールおよびオクタンジオール、1,10-デカンジオール、1,2-シクロヘキサンジオールおよび1,4-シクロヘキサンジオール、1,4-シクロヘキサンジメタノール、4,4’-1-メチルエチリデン-ビスシクロヘキサノール、1,2,3-プロパントリオール、1,1,1-トリメチロールエタン、1,2,6-ヘキサントリオール、1,1,1-トリメチロールプロパン、2,2-ビスヒドロキシメチル-1,3-プロパンジオール、ビス-2-ヒドロキシエチルヒドロキノン、1,2,4-トリヒドロキシシクロヘキサンおよび1,3,5-トリヒドロキシシクロヘキサンまたは1,3,5-トリス2-ヒドロキシエチルイソシアヌレートである。適当な低分子量アミノ官能性化合物の例は、例えば第一級および/または第二級基として結合したアミノ基を有する脂肪族および脂環式のアミンおよびアミノアルコール、例えばシクロヘキシルアミン、2-メチル-1,5-ペンタンジアミン、ジエタノールアミン、モノエタノールアミン、プロピルアミン、ブチルアミン、ジブチルアミン、ヘキシルアミン、モノイソプロパノールアミン、ジイソプロパノールアミン、エチレンジアミン、1,3-ジアミノプロパン、1,4-ジアミノブタン、イソホロンジアミン、ジエチレントリアミン、エタノールアミン、アミノエチルエタノールアミン、ジアミンシクロヘキサン、ヘキサメチレンジアミン、メチルイミノビスプロピルアミン、イミノビスプロピルアミン、ビスアミノプロピルピペラジン、アミノエチルピペラジン、1,2-ジアミノシクロヘキサン、トリエチレンテトラミン、テトラエチレンペンタミン、1,8-p-ジアミノメンタン、ビス4-アミノシクロヘキシルメタン、ビス4-アミノ-3-メチルシクロヘキシルメタン、ビス4-アミノ-3,5-ジメチルシクロヘキシルメタン、ビス4-アミノ-2,3,5-トリメチルシクロヘキシルメタン、1,1-ビス4-アミノシクロヘキシルプロパン、2,2-ビス4-アミノシクロヘキシルプロパン、1,1-ビス4-アミノシクロヘキシルエタン、1,1-ビス4-アミノシクロヘキシルブタン、2,2-ビス4-アミノシクロヘキシルブタン、1,1-ビス4-アミノ-3-メチルシクロヘキシルエタン、2,2-ビス4-アミノ-3-メチルシクロヘキシルプロパン、1,1-ビス4-アミノ-3,5-ジメチルシクロヘキシルエタン、2,2-ビス4-アミノ-3,5-ジメチルシクロヘキシルプロパン、2,2-ビス4-アミノ-3,5-ジメチルシクロヘキシルブタン、2,4-ジアミノジシクロヘキシルメタン、4-アミノシクロヘキシル-4-アミノ-3-メチルシクロヘキシルメタン、4-アミノ-3,5-ジメチルシクロヘキシル-4-アミノ-3-メチルシクロヘキシルメタンおよび2-4-アミノシクロヘキシル-2-4-アミノ-3-メチルシクロヘキシルメタンである。イソシアネートに対して反応性である適当な化合物Bである500未満の分子量を有する芳香族ポリアミン、特にジアミンの例は、例えば1,2-ジアミノベンゼンおよび1,4-ジアミノベンゼン、2,4-ジアミノトルエンおよび2,6-ジアミノトルエン、2,4’-ジアミノジフェニルメタンおよび/または4,4’-ジアミノジフェニルメタン、1,5-ジアミノナフタレン、4,4’,4’’-トリアミノトリフェニルメタン、4,4’-ビス-メチルアミノジフェニルメタンまたは1-メチル-2-メチルアミノ-4-アミノベンゼン、1-メチル-3,5-ジエチル-2,4-ジアミノベンゼン、1-メチル-3,5-ジエチル-2,6-ジアミノベンゼン、1,3,5-トリメチル-2,4-ジアミノベンゼン、1,3,5-トリエチル-2,4-ジアミノベンゼン、3,5,3’,5’-テトラエチル-4,4’-ジアミノジフェニルメタン、3,5,3’,5’-テトライソプロピル-4,4’-ジアミノジフェニルメタン、3,5-ジエチル-3’,5’-ジイソプロピル-4,4’-ジアミノジフェニルメタン、3,3’-ジエチル-5,5’-ジイソプロピル-4,4’-ジアミノジフェニルメタン、1-メチル-2,6-ジアミノ-3-イソプロピルベンゼン、ホルムアルデヒドによるアニリンの縮合によって既知の方法により得られるようなポリフェニルポリメチレンポリアミンの液体混合物、およびそのようなポリアミンの任意の所望の混合物である。これに関して、例えば50:50~85:15、好ましくは65:35~80:20の重量比での、1-メチル-3,5-ジエチル-2,4-ジアミノベンゼンと1-メチル-3,5-ジエチル-2,6-ジアミノベンゼンとの混合物が特に挙げられる。500未満の分子量を有する低分子量アミノ官能性ポリエーテルを使用することも可能である。これらは例えば、第一級および/または第二級の芳香族的または脂肪族的に結合したアミノ基を有するものであり、このアミノ基は、場合によりウレタン基またはエステル基よりポリエーテル鎖へ結合し、高分子量アミノポリエーテルの製造のための上記の既知の方法によって得られる。2つの第二級結合アミノ基を有する立体障害脂肪族ジアミンを、イソシアネート基に対して反応性である成分Bとして必要に応じて使用することもでき、その例は、EP-A0403921から知られているマレイン酸エステルまたはフマル酸エステルと脂肪族および/または脂環式ジアミンとの反応生成物、EP-A1767559の教示にしたがって得られるイソホロンジアミンによるアクリロニトリルのビス付加生成物、または例えばDE-A19701835に記載されている、脂肪族および/または脂環式ジアミンおよびケトン、例えばジイソプロピルケトン等から得られるシッフ塩基の水素化生成物である。ポリイソシアネート混合物Aのための好ましい反応相手Bは、上記重合体のポリエーテルポリオール、ポリエステルポリオールおよび/またはアミノポリエーテル、上記のポリチオ化合物、低分子量の脂肪族および脂環式多官能性アルコール、および上記の低分子量の多官能性アミン、特に2つの第2級基として結合したアミノ基を有する立体障害脂肪族ジアミンである。例として先に挙げたイソシアネート基に対して反応性である成分Bの任意の所望の混合物もまた、ポリイソシアネート混合物Aのための反応相手として適当である。純粋ポリウレタン組成物は、専らヒドロキシ官能性成分Bを用いて得られ、純粋ポリチオウレタンは、専らチオ化合物Bの使用により得られ、ポリウレア組成物は、専らポリアミンBの使用により得られるが、成分Bとしてアミノアルコール、メルカプトアルコールまたはヒドロキシ官能性、メルカプト官能性およびアミノ官能性化合物の適当な混合物を使用することにより、ウレタン基とチオウレタン基および/またはウレア基の当量比を必要に応じて調節することができる重付加化合物を製造することができる。ポリイソシアネート成分Aは通常、耐光堅牢性ポリウレタン組成物の製造において唯一のポリイソシアネート成分として用いる。しかしながら、原則として、ポリイソシアネート成分Aは、任意の所望の更なる無溶剤脂肪族および/または脂環式ジ-および/またはポリイソシアネート、例えばヘキサメチレン-ジイソシアネートHDI、1-イソシアナト-3,3,5-トリメチル-5-イソシアナトメチルシクロヘキサンイソホロンジイソシアネート、IPDI、1,3-ジイソシアナト-24-メチルシクロヘキサン、4,4’-および/または4,2’-ジイソシアナトジシクロヘキシルメタン、これらのジイソシアネートに基づくウレットジオン、イソシアヌレート、アロファネート、ビウレット、イミノオキサジアジンジオンおよび/またはオキサジアジントリオン構造を有する既知のラッカーポリイソシアネート、例えばJ.Prakt.Chem.336、1994年、第185~200頁およびEP-A0798299に例として記載のもの、EP-A0693512およびEP-A1484350から既知の低粘性HDIポリイソシアネート中での脂環式ポリイソシアネートの溶液、EP-A0047452およびEP-B0478990に記載のHDIおよびイソホロンジイソシアネートIPDIから二量化および/または三量化により得られる無溶剤ポリイソシアネートまたはEP-A0336205から既知の種類のポリエステル変性HDIポリイソシアネートとの混合物中で用いることが可能である。選択した出発物質の性質に関係なく、本発明の方法では、ポリイソシアネート混合物Aとイソシアネートに対して反応性である成分Bとの反応を、0.5:1~2.0:1、好ましくは0.7:1~1.3:1、特に好ましくは0.8:1~1.2:1のイソシアネート基とイソシアネートに対して反応性である基の当量比を維持しながら行う。本発明では、記載した出発成分AおよびBに加えて、更なる補助物質および添加剤C、例えば触媒、発泡剤、界面活性剤、紫外線安定剤、気泡安定剤、酸化防止剤、離型剤、充填剤および顔料等を、必要に応じて併用することができる。例えばポリウレタン化学から既知の従来使用される触媒を、反応を促進するために使用することができる。その例としては、本発明では、第三級アミン、例えばトリエチルアミン、トリブチルアミン、ジメチルベンジルアミン、ジエチルベンジルアミン、ピリジン、メチルピリジン、ジシクロヘキシルメチルアミン、ジメチルシクロヘキシルアミン、N,N,N’,N’-テトラメチルジアミノジエチルエーテル、ビス-ジメチルアミノプロピル-ウレア、N-メチルモルホリンまたはN-エチルモルホリン、N-ココモルホリン、N-シクロヘキシルモルホリン、N,N,N’,N’-テトラメチルエチレンジアミン、N,N,N’,N’-テトラメチル-1,3-ブタンジアミン、N,N,N’,N’-テトラメチル-1,6-ヘキサンジアミン、ペンタメチルジエチレントリアミン、N-メチルピペリジン、N-ジメチルアミノエチルピペリジン、N,N’-ジメチルピペラジン、N-メチル-N’-ジメチルアミノピペラジン、1,8-ジアザビシクロ5.4.0ウンデス-7-エンDBU、1,2-ジメチルイミダゾール、2-メチルイミダゾール、N,N-ジメチルイミダゾール-β-フェニルエチルアミン、1,4-ジアザビシクロ-2,2,2-オクタン、ビス-N,N-ジメチルアミノエチルアジペート;アルカノールアミン化合物、例えばトリエタノールアミン、トリイソプロパノールアミン、N-メチルジエタノールアミンおよびN-エチルジエタノールアミン、ジメチルアミノエタノール、2-N,N-ジメチルアミノエトキシエタノール、N,N’,N’’-トリス-ジアルキルアミノアルキルヘキサヒドロトリアジン、例えばN,N’,N’’-トリス-ジメチルアミノプロピル-s-ヘキサヒドロトリアジンおよび/またはビスジメチルアミノエチルエーテル;金属塩、例えば通常の酸化水準における鉄、鉛、ビスマス、亜鉛および/または錫の無機および/または有機化合物、例えば塩化鉄II、塩化鉄III、2-エチルヘキサン酸ビスマスIII、オクタン酸ビスマスIII、ネオデカン酸ビスマスIII、塩化亜鉛、2-エチルカプロン酸亜鉛、オクタン酸錫II、エチルカプロン酸錫II、パルミチン酸錫II、ジラウリン酸ジブチル錫IVDBTL、二塩化ジブチル錫IVまたはオクタン酸鉛;アミジン、例えば2,3-ジメチル-3,4,5,6-テトラヒドロピリミジン等;テトラアルキルアンモニウムヒドロキシド、例えばテトラメチルアンモニウムヒドロキシド等;アルカリ金属ヒドロキシド、例えば水酸化ナトリウム等、およびアルカリ金属アルコラート、例えばナトリウムメチラートおよびカリウムイソプロピラート等、並びに10~20個の炭素原子および任意に側鎖OH基を有する長鎖脂肪酸のアルカリ金属塩等が挙げられる。使用すべき好ましい触媒Cは、上記種類の第三級アミンおよびビスマスおよび錫化合物である。例として挙げた触媒は、本発明の耐光堅牢性ポリウレタン、ポリチオウレタンおよび/またはポリウレア組成物の製造において、単独でまたは互いの任意の所望の混合物の形態で使用することができ、任意に、使用する出発化合物の全量に基づいて、使用する触媒の全量として計算した0.01~5.0重量、好ましくは0.1~2重量の量で使用してよい。高屈折率を有する透明圧縮成形品を、本発明の方法により好ましく製造する。しかしながら、適当な発泡剤の添加により、発泡成形物品を必要に応じて製造することもできる。この目的のために適当な発泡剤は、例えば易揮発性有機物質、例えばアセトン、酢酸エチル、ハロゲン置換アルカン、例えば塩化メチレン、クロロホルム、塩化エチリデン、塩化ビニリデン、モノフルオロトリクロロメタン、クロロトリフルオロメタンまたはジクロロジフルオロメタン、ブタン、ヘキサン、ヘプタンまたはジエチルエーテルおよび/または溶解した不活性ガス、例えば窒素、空気または二酸化炭素である。可能性のある化学発泡剤C、すなわち、例えばイソシアネート基との反応によりガス状生成物を形成する発泡剤は、水、水和水を含有する化合物、カルボン酸、第三級アルコール、例えばt-ブタノール、カルバミン酸塩、例えばEP-A1000955、特に第2頁第5行~第31行および第3頁第21行~第42行に記載のカルバミン酸塩、炭酸塩、例えば炭酸アンモニウムおよび/または重炭酸アンモニウム、および/またはカルバミン酸グアニジンである。発泡作用は、気体、例えば窒素の分離により室温より高い温度において分解する化合物、例えばアゾジカルボンアミドまたはアゾイソ酪酸ニトリルのようなアゾ化合物の添加によって行うこともできる。発泡剤の別の例、および発泡剤の使用の詳細は、Kunststoff-Handbuch、第VII巻、ViewegおよびHoechtlen編、Carl-Hanser-Verlag、ミュンヘン1966、例えば第108頁および第109頁、第453頁~第455頁および第507頁~第510頁に記載されている。本発明に従って、界面活性添加剤Cもまた、乳化剤および気泡安定剤として併用することができる。適当な乳化剤は、例えばひまし油スルホネートまたは脂肪酸のナトリウム塩、脂肪酸とアミンとの塩、例えばオレイン酸ジエチルアミンまたはステアリン酸ジエタノールアミンである。スルホン酸、例えばドデシルベンゼンスルホン酸等、脂肪酸、例えばリシノール酸等またはポリマー脂肪酸の、アルカリ金属塩またはアンモニウム塩、またはエトキシル化ノニルフェノールもまた、界面活性添加剤として併用することができる。適当な気泡安定剤は特に、例えばUS-A2834748、DE-A1012602およびDE-A1719238に記載されているような、既知の好ましくは水溶性のポリエーテルシロキサンである。DE-A2558523に従って得られるアロファネート基より分枝したポリシロキサン/ポリオキシアルキレンコポリマーもまた、適当な気泡安定剤である。本発明による方法において任意に併用する上記乳化剤および安定剤は、単独でまたは互いの任意の所望の混合物として使用することができる。本発明により製造または使用することができるポリウレタン組成物から得られる物品は、それ自体、すなわち、対応する安定剤を添加せずに非常に良好な光への安定性を特徴とする。それでもなお、既知の種類の紫UV保護剤光安定剤または酸化防止剤を、更なる補助物質および添加剤Cとして、その製造において任意に併用することができる。適当な紫外線安定剤Cは、例えばピペリジン誘導体、例えば4-ベンゾイルオキシ-2,2,6,6-テトラメチルピペリジン、4-ベンゾイルオキシ-1,2,2,6,6-ペンタメチルピペリジン、ビス-2,2,6,6-テトラメチル-4-ピペリジルセバケート、ビス1,2,2,6,6-ペンタメチル-1-4-ピペリジニルセバケート、メチル1,2,2,6,6-ペンタメチル-4-ピペリジニルセバケート、ビス-2,2,6,6-テトラメチル-4-ピペリジルスベラートまたはビス-2,2,6,6-テトラメチル-4-ピペリジルドデカンジオエート、ベンゾフェノン誘導体、例えば2,4-ジヒドロキシベンゾフェノン、2-ヒドロキシ-4-メトキシベンゾフェノン、2-ヒドロキシ-4-オクトキシベンゾフェノン、2-ヒドロキシ-4-ドデシルオキシベンゾフェノンまたは2,2’-ジヒドロキシ-4-ドデシルオキシベンゾフェノン、ベンゾトリアゾール誘導体、例えば2-5-メチル-2-ヒドロキシフェニルベンゾトリアゾール、2-5-tert-ブチル-2-ヒドロキシフェニルベンゾトリアゾール、2-5-tert-オクチル-2-ヒドロキシフェニルベンゾトリアゾール、2-5-ドデシル-2-ヒドロキシフェニルベンゾトリアゾール、2-3,5-ジ-tert-ブチル-2-ヒドロキシフェニル-5-クロロベンゾトリアゾール、2-3,5-ジ-tert-アミル-2-ヒドロキシフェニルベンゾトリアゾール、2-3,5-ジ-tert-ブチル-2-ヒドロキシフェニルベンゾトリアゾール、2-3-tert-ブチル-5-メチル-2-ヒドロキシフェニル-5-クロロベンゾトリアゾール、および2-3-tert-ブチル--プロピオン酸-2-ヒドロキシフェニルベンゾトリアゾールとポリエチレングリコール300とのエステル化生成物、オキサルアニリド、例えば2-エチル-2’-エトキシオキサルアニリドまたは4-メチル-4’-メトキシオキサルアニリド、サリチル酸エステル、例えばサリチル酸フェニルエステル、サリチル酸-4-tert-ブチルフェニルエステルおよびサリチル酸-4-tert-オクチルフェニルエステル、桂皮酸エステル誘導体、例えばα-シアノ-β-メチル-4-メトキシ桂皮酸メチルエステル、α-シアノ-β-メチル-4-メトキシ桂皮酸ブチルエステル、α-シアノ-β-フェニル桂皮酸エチルエステルおよびα-シアノ-β-フェニル桂皮酸イソオクチルエステル、またはマロン酸エステル誘導体、例えば4-メトキシベンジリデンマロン酸ジメチルエステル、4-メトキシベンジリデンマロン酸ジエチルエステルおよび4-ブトキシベンジリデンマロン酸ジメチルエステルである。これらの光安定剤は、単独でまたは互いの任意の所望の組み合わせで使用することができる。適当な酸化防止剤Cは、例えば既知の立体障害フェノール、例えば2,6-ジ-tert-ブチル-4-メチルフェノールイオノール、ペンタエリトリトールテトラキス3-3,5-ジ-tert-ブチル-4-ヒドロキシフェニルプロピオネート、オクタデシル3-3,5-ジ-tert-ブチル-4-ヒドロキシフェニルプロピオネート、トリエチレングリコールビス3-tert-ブチル-4-ヒドロキシ-5-メチルフェニルプロピオネート、2,2’-チオ-ビス4-メチル-6-tert-ブチルフェノール、2,2’-チオジエチル-ビス[3-3,5-ジ-tert-ブチル-4-ヒドロキシフェニルプロピオネートであり、これらは、単独でまたは互いの任意の所望の組み合わせで使用する。任意に併用することができる更なる補助物質および添加剤Cは、例えばそれ自体知られている種類の気泡調節剤、例えばパラフィンまたは脂肪アルコール、既知の難燃剤、例えばトリス-クロロエチルホスフェート、リン酸アンモニウムまたはポリリン酸アンモニウム、充填剤、例えば硫酸バリウム、珪藻土、カーボンブラック、調製チョークおよび強化用ガラス繊維である。最後に、それ自体知られている、内部離型剤、染料、顔料、加水分解安定剤、静真菌性物質および静菌性物質もまた、任意に、本発明の方法において併用することができる。任意に併用する上記補助物質および添加剤Cは、ポリイソシアネート成分Aおよび/またはイソシアネート基に対して反応性である成分Bに添加することができる。ポリウレタン組成物から本発明の耐光堅牢性物品を製造するために、低モノマーポリイソシアネートAを、適当な混合装置を用いて、イソシアネート基に対して反応性である成分Bと、必要に応じて上記補助物質および添加剤Cを併用して、無溶剤形態で上記イソシアネート基とイソシアネート基に対して反応性である基との当量比において混合し、該混合物を、開放または密閉金型中に、任意の所望の方法により、例えば簡単に手動で、好ましくは適当な機械、例えばポリウレタン技術において従来使用される低圧または高圧の機械等を用いて流し込むことによって、またはRIM法によって、40~180°C、好ましくは50~140°Cの温度範囲で、特に好ましくは60~120°Cの温度範囲において、任意に300barまで、好ましくは100barまで、特に好ましくは40barまでの高圧下で硬化する。この手順において、ポリイソシアネートAおよび任意に出発成分Bを、少なくとも40°C、好ましくは少なくとも50°C、特に好ましくは少なくとも60°Cへ予備加熱して粘度を低下させ、真空の適用により任意に脱気する。通常、本発明に従って製造または使用することができるポリウレタン組成物からこのように製造した物品は一般に、短時間の後、例えば2~60分後に金型から取り出すことができる。適切な場合には、50~100°C、好ましくは60~90°Cの温度にて後硬化工程を行うことができる。溶媒および化学薬品に対する高い耐性および際立った機械特性、特に、例えば90°Cのより高い温度における優れた熱変形点を有する耐光堅牢性および耐候性圧縮または発泡ポリウレタン物品が本発明の方法により得られる。専らモノマー芳香脂肪族ジイソシアネートを用いて製造されたこれまで知られているポリウレタンと比べて、本発明のポリウレタン組成物は、著しく低い体積収縮で硬化する。好ましくは、低モノマー芳香脂肪族ポリイソシアネートAは、専らモノマー芳香脂肪族ジイソシアネートに基づく先行技術のポリウレタンと比べてより高い光の屈折率を示す透明成形品の製造に用いる。これらの透明ポリウレタン物品は、多くの異なった用途、例えばガラス代替窓枠、例えば車両または航空機構造物におけるサンルーフ、前面窓、後面窓または側面窓等の製造に、および安全ガラスとして適当である。本発明のポリウレタン組成物はまた、光学部品、電子部品または光電子工学部品、例えば太陽モジュール、発光ダイオードまたはLED照明または車のヘッドライトにおける補助レンズとして使用されるようなレンズまたはコリメーター等の透明埋封にも極めて適している。しかしながら、低モノマー芳香脂肪族ポリイソシアネートAから得られる本発明のポリウレタン組成物ための特に好ましい使用の分野は、高屈折率および高アッベ数を有するプラスチックの軽量眼鏡レンズの製造である。本発明により製造された眼鏡レンズは、際立った機械特性、特に高度および衝撃強度ならびに良好な耐引掻性を特徴とし、さらに作業し易く、所望の通り着色することができる。特に記載のない限り、全てのパーセントデータは重量に関する。NCO含有量は、DIN-ENISO11909に従って滴定法により決定した。OH価は、DIN53240のパート2従って滴定法により決定し、酸価はDIN3682に従って決定した。モノマー含量は、内部標準を用いてガスクロマトグラフィーにより、DINENISO10283にしたがって計測した。粘度測定は全て、DINENISO3219に従って、AntonPaarGermanyGmbHドイツ製PhysicaMCR51レオメーターを用いて行った。ガラス転移温度Tgは、20°C/分の昇温速度にてMettlerDSC12EMettlerToledoGmbH、ドイツ、ギーセンを用いて、DSC示差走査熱量測定法により決定した。ショア硬度は、Zwick3100ショア硬度試験装置Zwick、ドイツを用い、DIN53505にしたがって計測した。屈折率およびアッベ数は、Zeissからのアッベ屈折計、型Bにより計測した。出発化合物ポリイソシアネートA160.0g3.3モルの水を、2820g15モルの1,3-ビスイソシアナトメチルベンゼンm-XDIおよび1.15g0.55モルのリン酸ジブチルの混合物中へ80°Cの温度にて5時間にわたり、窒素下で撹拌しながら連続的に計量投入した。水の添加の開始後、CO2の一定発生が始まり、90°Cにて3時間の後撹拌時間後に終了した。m-XDIビウレットポリイソシアネート40.8重量の過剰のモノマージイソシアネート59.2重量中の無色溶液であった。NCO含有量:30.0粘度23°C:340mPas屈折率nD20:1.5737密度23°C:1.236g/cm-3ポリイソシアネートA270g0.77モルの1,3-ブタンジオールを、940g5.0モルのm-XDIへ70°Cの温度にて1時間にわたり、窒素下で撹拌しながら添加し、添加が終了したとくに混合物を更に1時間撹拌した。次いで反応混合物を、95°Cにまで加熱し、アロファネート反応を、0.3gの2-エチルヘキサン酸亜鉛IIの添加により開始した。95°Cにて10時間の反応時間後に、NCO含有量は28.5へ低下し、触媒を、0.25gのオルトリン酸85gの添加および90°Cにて2時間撹拌することにより不活性化した。m-XDIアロファネートポリイソシアネート40.2重量の過剰のモノマージイソシアネート59.8重量中の無色溶液であった。NCO含有量:27.9粘度23°C:520mPas屈折率nD20:1.5625密度23°C:1.220g/cm-3ポリイソシアネートA39.4g0.09モルのベンジルアルコールを、940g5.0モルのm-XDIへ70°Cにて窒素下で撹拌しながら添加し、次いで該混合物を110°Cまで加熱した。2.2gの2-エチル-ヘキサノール中に2-エチルヘキサン酸亜鉛IIの50濃度溶液を連続的に三量化触媒として4時間にわたり添加した。反応混合物を、110°Cにて更に2時間撹拌し、次いで90°Cへ冷却し、三量化反応を0.4gのオルトリン酸85の添加および2時間の後撹拌により停止した。イソシアヌレート基を含有するm-XDIアロファネートポリイソシアネート41.4重量の過剰のモノマージイソシアネート58.6重量中の無色溶液であった。NCO含有量:30.0粘度23°C:670mPas屈折率nD20:1.5765密度23°C:1.242g/cm-3ポリイソシアネートA4まず、940g5.0モルのm-XDIを、撹拌装置中へ60°Cにて乾燥窒素下で導入した。2.5gのイソプロパノール/メタノール2:1中にテトラブチルホスホニウムジフルオライドの50濃度溶液を分けて触媒として20分間にわたり添加し、内部温度が70°Cを超えないようにした。35.0のNCO含有量に達した後、反応を、0.75gのリン酸ジブチルの添加および70°Cにて1時間の後撹拌により停止した。イソシアヌレートおよびイミノオキサジアジンジオン基46.6重量を含有するm-XDIポリイソシアネート46.6重量の過剰のモノマージイソシアネート53.4重量中の無色溶液であった。NCO含有量:34.4粘度23°C:50mPas屈折率nD20:1.5651密度23°C:1.236g/cm-3ヒドロキシ官能性反応相手B1ヒドロキシ官能性反応相手B1として、出発化合物下でWO2010/083958に記載の通り製造した無溶剤ポリエステルポリオール。粘度23°C:19900mPasOH価:628mgKOH/g酸価:2.2mgKOH/gOH官能価:2.6平均分子量:243g/モルOH価から計算メルカプト官能性反応相手B2ペンタエリトリトールテトラキス3-メルカプトプロピオネート=THIOCURE登録商標PETMP、BrunoBock、ドイツ当量:122.2g/当量SH専らモノマー芳香脂肪族ジイソシアネートを用いて製造されたこれまでに知られているポリウレタンと比べて、本発明のポリウレタン組成物は、体積収縮を伴わずにまたはほとんど伴わずに硬化する。実施例1~10ポリウレタン埋封組成物の製造埋封組成物の製造のために、ポリイソシアネート混合物Aおよびポリオール成分Bを、表1に記載の組み合わせおよび量の比重量部で、いずれの場合にも1:1のイソシアネート基とイソシアネートに対して反応性である基の当量比に対応させながら50°Cへ予備加熱し、混合物を、SpeedMixerDAC150FVZHauschild、ドイツにより1分間3500rpmにて均質化し、加熱していない開放ポリプロピレン金型中へ手動で流し込んだ。比較のために、対応する埋封組成物を、同様の方法により、ポリイソシアネート成分としてモノマーm-XDIを用いて製造した。70°Cにて硬化後、乾燥キャビネット中で24時間、試験片直径50mm、高さ5mmを金型から取り出した。室温にて更なる24時間の後硬化時間後に、試験片を機械および光学特性について試験した。試験結果を以下の表1に同様に見出す。比較は、本発明実施例2~5および7~10により製造された埋封組成物は、ポリイソシアネート成分として専らモノマーm-XDIを用いて製造された組成物より著しく低い体積収縮で硬化し、これにより、同時により高い屈折率およびより高い硬度およびガラス転移温度をもたらすことを示す。"